(57)【要約】  本開示は、その活性層に複数のカーボンナノチューブを有する薄膜トランジスタとその製造方法及びアレイ基板を提供する。この製造方法は、少なくとも薄膜トランジスタのソース電極とドレイン電極の間の活性層のチャネル領域を実質的に覆う絶縁層を形成する工程を含み、ここで、絶縁層は、環境から実質的に絶縁され、活性層内の複数のカーボンナノチューブへの影響が十分に小さくなるように構成される。
2019507489.tif 000002
【特許請求の範囲】
【請求項１】
活性層内に複数のカーボンナノチューブを備える薄膜トランジスタの製造方法であって、
少なくとも薄膜トランジスタのソース電極とドレイン電極の間の活性層のチャネル領域を実質的に覆う絶縁層を形成する工程を含み、前記絶縁層は、環境から実質的に絶縁され、前記活性層内の前記複数のカーボンナノチューブへの影響が十分に小さくなるように構成される、薄膜トランジスタの製造方法。
【請求項２】
前記絶縁層が金属酸化物を含む、請求項１に記載の薄膜トランジスタの製造方法。
【請求項３】
少なくとも前記薄膜トランジスタのソース電極とドレイン電極の間の前記活性層のチャネル領域を実質的に覆う絶縁層を形成する工程が蒸着プロセスにより行われ、前記蒸着プロセスは前記絶縁層のパターンを定義されるように構成されるマスクを用いる、請求項２に記載の薄膜トランジスタの製造方法。
【請求項４】
少なくとも前記薄膜トランジスタのソース電極とドレイン電極の間の前記活性層のチャネル領域を実質的に覆う絶縁層を形成する工程がスパッタリングプロセスにより行われる、請求項２に記載の薄膜トランジスタの製造方法。
【請求項５】
前記金属酸化物はイットリウム酸化物又はアルミナの少なくともひとつを含む、請求項２に記載の薄膜トランジスタの製造方法。
【請求項６】
少なくとも前記薄膜トランジスタのソース電極とドレイン電極の間の前記活性層のチャネル領域を実質的に覆う絶縁層を形成する工程は、
少なくとも前記ソース電極と前記ドレイン電極の間の前記活性層の前記チャネル領域を実質的に覆う金属層を形成する工程と、
前記金属層を酸化させて金属酸化物層を形成する工程と、
を少なくとも１ラウンド含む、請求項２に記載の薄膜トランジスタの製造方法。
【請求項７】
少なくとも前記ソース電極と前記ドレイン電極の間の前記活性層の前記チャネル領域を実質的に覆う金属層を形成する工程が電子ビームコーティングプロセスにより行われる、請求項６に記載の薄膜トランジスタの製造方法。
【請求項８】
前記金属層を酸化させて金属酸化物層を形成する工程が酸素含有環境で前記金属層を加熱して行われる、請求項６に記載の薄膜トランジスタの製造方法。
【請求項９】
加熱温度が２０℃〜４５０℃の範囲にある、請求項８に記載の薄膜トランジスタの製造方法。
【請求項１０】
前記加熱温度が２００℃〜３５０℃の範囲にある、請求項９に記載の薄膜トランジスタの製造方法。
【請求項１１】
前記金属層を酸化させて金属酸化物層を形成する工程が紫外線酸化（ＵＶＯ）プロセスにより行われる、請求項６に記載の薄膜トランジスタの製造方法。
【請求項１２】
前記金属層がイットリウムを含む、請求項６に記載の薄膜トランジスタの製造方法。
【請求項１３】
前記金属層の厚みが５ｎｍ〜１０００ｎｍの範囲にある、請求項１２に記載の薄膜トランジスタの製造方法。
【請求項１４】
前記金属層の厚みが２０ｎｍ〜１００ｎｍの範囲にある、請求項１３に記載の薄膜トランジスタの製造方法。
【請求項１５】
少なくとも前記薄膜トランジスタの前記ソース電極と前記ドレイン電極の間の前記活性層のチャネル領域を実質的に覆う金属酸化物層を形成する工程を３ラウンド含む、請求項６に記載の薄膜トランジスタの製造方法。
【請求項１６】
前記複数のカーボンナノチューブは単層カーボンナノチューブ、二層カーボンナノチューブ又はカーボンナノチューブバンドルの少なくとも一つを含む、請求項１に記載の薄膜トランジスタの製造方法。
【請求項１７】
複数のカーボンナノチューブを含む活性層と、
薄膜トランジスタのソース電極とドレイン電極の間の前記活性層のチャネル領域に配置され、前記活性層の前記チャネル領域内の複数のカーボンナノチューブを環境から絶縁して、前記薄膜トランジスタのキャリア移動度を改善する金属酸化物層を含む、薄膜トランジスタ。
【請求項１８】
前記複数のカーボンナノチューブが単層カーボンナノチューブ、二層カーボンナノチューブ又はカーボンナノチューブバンドルの少なくともひとつを含む、請求項１７に記載の薄膜トランジスタ。
【請求項１９】
前記金属酸化物層がイットリウム酸化物又はアルミナの少なくともひとつを含む、請求項１７に記載の薄膜トランジスタ。
【請求項２０】
請求項１７〜１９のいずれか一項に記載の薄膜トランジスタを含む、アレイ基板。
【発明の詳細な説明】
【技術分野】
【０００１】
関連出願の相互参照
本出願は、２０１６年３月１日に提出した中国特許出願Ｎｏ．２０１６１０１１５０２０．２の優先権を主張し、その内容が全て本出願に援用される。
【０００２】
本開示は一般的に表示技術に関し、特に、薄膜トランジスタとその製造方法、及びアレイ基板に関する。
【背景技術】
【０００３】
単層カーボンナノチューブは、その優れた電気的、機械的特性のために、電界効果トランジスタ、インバータ、リングオシレータ及び発光素子等を含む論理回路や光学電子装置に広く応用されている。
【０００４】
単層カーボンナノチューブの合成は、主に化学蒸着、アーク放電又はレーザーアブレーション等により行われる。上記方法により合成される単層カーボンナノチューブは、３分の２を占める半導体カーボンナノチューブと、３分の１を占める金属カーボンナノチューブを含む。
【０００５】
半導体カーボンナノチューブの精製方法には、主にゲル法、密度勾配遠心分離法及びポリマーソーティング法等が含まれる。これらの方法により高純度の単層半導体カーボンナノチューブが得られるとは言え、量産は常に困難であった。現在では、無秩序カーボンナノチューブ膜が新出したことでこの課題に希望がもたらされている。目下、分布が均一なカーボンナノチューブ膜の大量生産が可能となっている。
【０００６】
カーボンナノチューブ膜の主要な応用として電界効果トランジスタでの使用を挙げなければならない。電界効果トランジスタを製造する過程で、空気中の酸素に露出して生じるカーボンナノチューブの二極性が電界効果トランジスタの安定性、信頼性及び移動性にマイナスの影響を及ぼす場合がある。このため、高い安定性、信頼性及び移動性といった好ましい機能を有するトランジスタを製造するにあたり、信頼性の高いパッケージ方法の考案が急務となっている。
【発明の概要】
【発明が解決しようとする課題】
【０００７】
本開示は、環境中の酸素に露出されるために生じる従来の電界効果トランジスタにおけるカーボンナノチューブの二極性の課題を解決することを目的として、薄膜トランジスタ、その製造方法及びアレイ基板を提供する。
【課題を解決するための手段】
【０００８】
第１の方面において、活性層内に複数のカーボンナノチューブを含む薄膜トランジスタの製造方法を提供する。この方法は、少なくとも薄膜トランジスタのソース電極とドレイン電極の間の活性層のチャネル領域を実質的に覆う絶縁層を形成する工程を含み、ここで、絶縁層は、環境から実質的に絶縁され、活性層内の複数のカーボンナノチューブへの影響が十分に小さくなるように構成される。
【０００９】
本開示のいくつかの実施形態において絶縁層は金属酸化物を含んでもよいし、金属酸化物と類似した機能を有する他の組成物を含んでもよいが、そのような組成物を有する絶縁層が薄膜トランジスタの活性層内の複数のカーボンナノチューブを環境から実質的に絶縁し、複数のカーボンナノチューブの電気特性への影響が十分に小さいことを条件とする。また、そのような組成物を有する絶縁層は活性層にカーボンナノチューブを有する薄膜トランジスタの製造工程に実質的に影響しないことが望ましい。
【００１０】
この方法のいくつかの実施形態において、蒸着プロセスにより、少なくとも薄膜トランジスタのソース電極とドレイン電極の間の活性層のチャネル領域を実質的に覆う絶縁層を形成してもよい。蒸着プロセスでは、絶縁層のパターンを定義するように構成されるマスクを用いてもよい。
【００１１】
この方法の他のいくつかの実施形態において、スパッタリングプロセスにより、少なくとも薄膜トランジスタのソース電極とドレイン電極の間の活性層のチャネル領域を実質的に覆う絶縁層を形成してもよい。
【００１２】
本開示の金属酸化物は、イットリウム酸化物又はアルミナの少なくともひとつを含んでもよく、ここでは限定しない。
【００１３】
この方法のいくつかの実施形態において、少なくとも薄膜トランジスタのソース電極とドレイン電極の間の活性層のチャネル領域を実質的に覆う絶縁層を形成する工程で、次のサブ工程を少なくとも１ラウンド含んでもよい。
【００１４】
少なくともソース電極とドレイン電極の間の活性層のチャネル領域を実質的に覆う金属層を形成し、金属層を酸化させて金属酸化物層を形成する。
【００１５】
本開示において、金属層はイットリウムを含んでもよいが、他の金属を含んでもよく、組成物について限定しない。
【００１６】
本開示において、上記のサブ工程を少なくとも１ラウンド、例えば、３ラウンド実施するものとするが、実際の必要に応じて他の回数実施してもよい。
【００１７】
上記のいくつかの実施形態において、電子ビームコーティングプロセスにより、少なくともソース電極とドレイン電極の間の活性層のチャネル領域を実質的に覆う金属層を形成するサブ工程を実施してもよい。
【００１８】
上記のいくつかの実施形態において、金属層を酸化させて金属酸化物層を形成するサブ工程は、酸素含有環境で金属層を加熱して実施する。加熱温度は、２０℃〜４５０℃の範囲にあってよく、２００℃〜３５０℃の範囲にあることが好ましい。
【００１９】
上記の他のいくつかの実施形態において、紫外線酸化（ＵＶＯ）プロセスにより、金属層を酸化して金属酸化物層を形成するサブ工程を実施することができる。
上記実施形態のいくつかにおいて、金属層の厚みは、５ｎｍ〜１０００ｎｍに範囲にあってよく、２０ｎｍ〜１００ｎｍの範囲にあることが好ましい。
【００２０】
上記の任意の実施形態において、複数のカーボンナノチューブは、単層カーボンナノチューブ、二層カーボンナノチューブ、カーボンナノチューブバンドル、又はそれらの組み合わせを含むことができるが、ここでは限定しない。
【００２１】
第２の方面において、複数のカーボンナノチューブを含む活性層と、薄膜トランジスタのソース電極とドレイン電極の間の活性層のチャネル領域に配置され、活性層のチャネル領域内にある複数のカーボンナノチューブを環境から絶縁して薄膜トランジスタのキャリア移動度を改善するように構成される絶縁層とを含む、薄膜トランジスタを提供する。
【００２２】
本開示において、絶縁層は、例えば、イットリウム酸化物又はアルミナ等の金属酸化物を含んでもよいし、類似した機能及び特性を有する他の組成物を含んでもよいが、そのような組成物を有する絶縁層が薄膜トランジスタの活性層内の複数のカーボンナノチューブを環境から実質的に絶縁し、複数のカーボンナノチューブの電気特性への影響が十分に小さいことを条件とする。また、そのような組成物を有する絶縁層は活性層にカーボンナノチューブを有する薄膜トランジスタの製造工程に実質的に影響しないことが望ましい。
【００２３】
本開示において、複数のカーボンナノチューブは、単層カーボンナノチューブ、二層カーボンナノチューブ又はカーボンナノチューブバンドルの少なくともひとつを含む。
第３の方面において、本開示は上記の任意の実施形態による薄膜トランジスタを少なくともひとつ含むアレイ基板をさらに提供する。
以下の説明及び添付の図面から他の実施形態も明らかとなろう。
【００２４】
いくつかの実施形態をより明らかにするために、以下では図面について簡単に説明する。以下の図面はいくつかの実施形態を例示したものにすぎず、当業者であればこれらの図面を基に他の実施形態の他の図面も明らかであろう。
【図面の簡単な説明】
【００２５】
【図１】図１は、本開示のいくつかの実施形態による薄膜トランジスタの製造方法を示すフローチャートである。
【図２】図２は、本開示のいくつかの実施形態による薄膜トランジスタの構造を示す模式図である。
【図３】図３は、本開示のいくつかの実施形態により金属酸化物層を形成する前のカーボンナノチューブボトムゲート薄膜トランジスタの複数のサンプルの遷移特性曲線を示す。
【図４】図４は、本開示のいくつかの実施形態により金属酸化物層を形成した後のカーボンナノチューブボトムゲート薄膜トランジスタの複数のサンプル遷移特性曲線を示す。
【発明を実施するための形態】
【００２６】
以下では、本発明が開示する様々な実施形態の図面を参照しつつ、本開示の実施形態の技術案を明確かつ分かりやすい方法により記載する。記載する実施形態が本開示の一部に過ぎないことは明らかであり、当業者であれば、本開示に記載する実施形態を基に、本開示の請求範囲にある他の実施形態を得ることができる。
【００２７】
ひとつの方面において、本開示は、活性層内に複数のカーボンナノチューブを含む薄膜トランジスタの製造方法を提供する。この方法は、少なくとも薄膜トランジスタのソース電極とドレイン電極の間の活性層のチャネル領域を実質的に覆う絶縁層を形成する工程を含み、ここで、絶縁層は、環境から実質的に絶縁され、活性層内の複数のカーボンナノチューブへの影響が十分に小さくなるように構成される。
【００２８】
図１に示すように、絶縁層が金属酸化物を含む本開示のいくつかの実施形態による方法は次の工程を含む。
Ｓ１０２：複数のカーボンナノチューブを含む活性層のパターンを形成する。
Ｓ１０４：少なくとも薄膜トランジスタのソース電極とドレイン電極の間の活性層の領域を覆うように構成された金属酸化物層のパターンを形成する。
【００２９】
薄膜トランジスタを製造する過程で、まずガラス基板上にゲート電極を形成し、次にゲート電極上にゲート絶縁層を形成し、さらにカーボンナノチューブを用いてゲート絶縁層上に活性層のパターンを形成し、そして金属酸化物層、ソース電極及びドレイン電極を形成できる。薄膜トランジスタのソース電極とドレイン電極の間の全部領域は通常チャネルと呼ばれ、こうして金属酸化物層は少なくともチャネルを覆う。
【００３０】
このため、上記の製造方法により、カーボンナノチューブを含む活性層上に金属酸化物層を形成することでカーボンナノチューブボトムゲート薄膜トランジスタが有効に製造される。酸化物層があるため、カーボンナノチューブを含む活性層が空気中の酸素から有効に分離されるので二極性の課題が有効に回避され、最終的に薄膜トランジスタの信頼性、安定性及び移動性の向上につながる。
【００３１】
金属酸化物層のパターンを形成する工程Ｓ１０４に関し、実施形態を２つ提供する。
この方法の第一の実施形態では、蒸着プロセスにより金属酸化物層のパターンを形成することができ、この際、薄膜トランジスタのソース電極とドレイン電極の間の活性層の全部領域に対して蒸着プロセスを行い金属酸化物層のパターンを形成する。
【００３２】
いくつかの実施形態において、金属酸化物はイットリウム酸化物であってもよいが、イットリウム酸化物と同様の特性を有する他の金属酸化物であってもよく、ここでは限定しない。
【００３３】
この方法の上記実施形態を用いる際、マスクを結合して活性層のチャネルに蒸着プロセスを直接施し、チャネル上に金属酸化物層のパターンを最終的に形成することができる。スパッタリングプロセス等の他のプロセスを用いて活性層のチャネル上に金属酸化物層のパターンを形成してもよく、ここでは限定しない。
【００３４】
この製造方法の第２の実施形態では、２つのサブ工程により金属酸化物層のパターンを形成する。まず、少なくとも薄膜トランジスタのソース電極とドレイン電極の間にある活性層の領域を覆う金属層のパターンを活性層上に形成する。次に、金属層を酸化させて金属酸化物層のパターンを形成する。
【００３５】
電子ビームコーティングプロセスを用いてこの方法の上記実施形態における金属酸化物層のパターンを形成してもよい。他のプロセスを施すことも可能であり、ここでは限定しない。
【００３６】
製造過程で、精密制御により活性層のチャネル領域に金属層を直接形成してもよい。あるいは、活性層のチャネル領域より大きい領域（即ち、チャネル領域と、ソース電極領域の一部と、ドレイン電極領域の一部を含む）にまず金属層を形成し、ソース電極領域の一部とドレイン電極領域の一部を覆う金属層の部分をエッチングしてもよい。上記２つの方法から実際の必要に応じて選択すればよい。
【００３７】
（１）金属層が形成された薄膜トランジスタを酸素中で加熱するか、又は（２）紫外線酸化（ＵＶＯ）プロセスを施すという２つの方法のいずれかにより金属層を酸化させることができる。
【００３８】
方法（１）については、加熱温度を２０℃〜４５０℃の範囲に制御することができ、より高い効率を得るために２００℃〜３５０℃の範囲に制御するのが好ましい。
方法（２）については、形成される金属層の厚みを５ｎｍ〜１０００ｎｍの範囲に制御することができ、より優れた薄膜トランジスタの特性と性能を得るために２０ｎｍ〜１００ｎｍの範囲に制御するのが好ましい。
【００３９】
本開示において、金属層はイットリウムを含んでもよい。酸化後、イットリウム酸化物はカーボンナノチューブへの影響が小さいので、薄膜トランジスタの性能が最大限に確保される。イットリウムの他、イットリウムと同様の特性を有する他の金属を使用してもよい。
【００４０】
本開示におけるカーボンナノチューブは、単層カーボンナノチューブ、二層カーボンナノチューブ又はカーボンナノチューブバンドルであってもよい。これら様々な種類のカーボンナノチューブを適切な有機溶媒に分散して上記の製造方法に用いてもよい。
【００４１】
別の方面において、本開示は図２に示す薄膜トランジスタを提供する。上記の製造方法により金属酸化物層を活性層上に設ける以外、他のパーツや構造特徴は従来の薄膜トランジスタと同じであり、ここでは省略する。
【００４２】
以下では、図３と４を参照しながら、薄膜トランジスタの製造方法と、この製造方法により製造される薄膜トランジスタのいくつかの実施形態について詳述する。
【００４３】
カーボンナノチューブボトムゲート薄膜トランジスタのひとつの実施形態において、上記電子ビームコーティングプロセスにより活性層上にイットリウム層を形成し、続いてイットリウム層を酸化させてイットリウム酸化物層を形成する。
【００４４】
具体的には、このようなカーボンナノチューブボトムゲート薄膜トランジスタの製造方法は次の工程を含む。
【００４５】
（１）有機溶媒に分散されたカーボンナノチューブをＲＣＡクリーン処理を施した基板（例えば、シリコン基板又は二酸化ケイ素基板）上に蒸着させることができる。蒸着プロセスを２４時間施した後、基板を取り出してオルトキシレン（即ち、ｏ‐キシレン）で洗浄し、その後１５０℃で３０分乾燥させる。カーボンナノチューブを分散させる有機溶媒は、キシレン、トルエン、クロロホルム又はパラキシリレンであってもよい。
【００４６】
（２）ソース及びドレイン金属層を光学露光により形成し、光学露光によりカーボンナノチューブ膜のエッチング層を形成した後、反応性イオンエッチング（ＲＩＥ）により不要なカーボンナノチューブ膜をエッチングして最終的にカーボンナノチューブボトムゲート薄膜トランジスタを得ることができる。
【００４７】
（３）空気中に露出されたカーボンナノチューブボトムゲート薄膜トランジスタの遷移特性曲線を測定する。図３はいくつかの実施形態により金属酸化物層を形成する前のカーボンナノチューブボトムゲート薄膜トランジスタの複数のサンプルの遷移特性曲線を示す。遷移特性曲線は、ソース／ドレイン電極バイアス電圧Ｖｄｓ＝−１Ｖのときの、ゲート電極の電圧（水平座標ゲートＶ、−３５Ｖから３５Ｖまでスキャニングしたもの）と、ソース及びドレイン電極の出力電流（垂直座標ドレインＩ）の関係を示したものである。図３では、カーボンナノチューブボトムゲート薄膜トランジスタの合計２７のサンプルの遷移特性曲線を提供している。
【００４８】
（４）電子ビームコーティング装置を用いて、厚みが例えば４０ｎｍのイットリウム層をカーボンナノチューブボトムゲート薄膜トランジスタのチャネル領域に蒸着させてもよい。
【００４９】
（５）空気中又は酸素中で加熱酸化処理を行うか、又は酸素中でＵＶＯ処理を行ってイットリウム層を酸化させる。高い酸化効率を確保するため、酸素中でイットリウム層を酸化させるのが好ましい。処理温度及び時間は実際の必要に応じて選択することができる。例えば、開示する実施形態において、処理温度は１８０〜２５０℃の範囲にあってもよく、２５０℃であるのが好ましく、これにあわせて処理時間を１０分〜６０分の範囲、例えば３０分としてもよい。
なお、開示する実施形態において、トランジスタの性能を改善し、よりよく保護するために工程（４）と工程（５）を３度繰り返してもよい。工程を繰り返すか否かについて制限はなく、実際の必要に応じて行えばよい。
【００５０】
（６）イットリウム酸化物に覆われるカーボンナノチューブボトムゲート薄膜トランジスタの遷移特性曲線を測定する。図４に、本開示のいくつかの実施形態により金属酸化物層を形成した後のカーボンナノチューブボトムゲート薄膜トランジスタの複数のサンプルの遷移特性曲線を示す。遷移特性曲線は、ソース／ドレイン電極バイアス電圧Ｖｄｓ＝−１Ｖのときの、ゲート電極の電圧（図４における水平座標ゲートＶ、−３５Ｖから３５Ｖまでスキャンニングしたもの）とソースとドレイン電極における出力電流（図４における垂直座標ドレインＩ）の関係を示したものである。図４では、カーボンナノチューブボトムゲート薄膜トランジスタの合計２７のサンプルの遷移特性曲線を提供した。
【００５１】
図３と４に示すように、空気に露出されたカーボンナノチューブボトムゲート薄膜トランジスタの２７サンプルの遷移特性曲線と比べ、イットリウム酸化物で覆われたカーボンナノチューブボトムゲート薄膜トランジスタのサンプルの遷移特性曲線は、ソース−ドレイン電極からの出力電流がさほど集中していない。言い換えれば、カーボンナノチューブボトムゲート薄膜トランジスタの２７サンプルの電子移動度はより均一になり、そのためカーボンナノチューブボトムゲート薄膜トランジスタの２７サンプルの移動性と信頼性が大幅に改善されている。
【００５２】
上記のように、この実施形態におけるカーボンナノチューブは、単層カーボンナノチューブ、二層カーボンナノチューブ又はカーボンナノチューブバンドルから選択することができる。
【００５３】
上記の実施形態において、イットリウム層は電子ビームコーティング装置によりカーボンナノチューブボトムゲート薄膜トランジスタのチャネル領域に配置され、イットリウム層はさらに酸化されてイットリウム酸化物層となる。イットリウム酸化物層は、カーボンナノチューブ膜への影響が小さいし、空気からカーボンナノチューブ膜を部分的に分離する作用があるほか、酸素からチャネルを分離することにより生じる二極性を防止し、ボトムゲートトランジスタのキャリア移動度をさらに改善する。
【００５４】
別の方面において、本開示は上記の薄膜トランジスタを含むアレイ基板を提供する。
上記の方法は、カーボンナノチューブ薄膜トランジスタの通常の製造に影響せず、製造工程の難度を増加するものではない。さらに、チャネルの酸素からの分離に起因する二極性を防止し、カーボンナノチューブボトムゲートトランジスタのキャリア移動度をさらに改善する。
【００５５】
以上、具体的な実施形態について詳しく記載したが、これらは例示のみを目的としている。従って、別途明確に記載しない限り、上記の方面の多くが要請されている、或いは不可欠であることを意図するものではないことが理解されよう。実施形態で例示した方面に対応する様々な変更及び同等の行為は、上記したものに加え、本開示のおかげで、以下の請求項で定義される本開示の精神と範囲から逸脱せずに当業者が行えるものである。本開示の範囲については、かかる変更及び同等の構造が網羅されるように最も広範囲に解釈するものとする。
【図１】
2019507489.tif 000003
【図２】
2019507489.tif 000004
【図３】
2019507489.tif 000005
【図４】
2019507489.tif 000006
【国際調査報告】
2019507489.tif 000007
2019507489.tif 000008